СПОСОБ ИЗГОТОВЛЕНИЯ КЕРАМИЧЕСКОЙ ЛОПАТКИ ТУРБИНЫ

1. Способ изготовления керамической лопатки (16) турбины, отличающийся тем, что применяют метод селективного плавления слоя порошкового материала для получения рабочей полости (12) в форме лопатки в литейной форме (10, 11A, 11B; 21A, 21B), берут суспензию на основе керамического материала, вводят суспензию в рабочую полость (12) в форме лопатки, подвергают суспензию стадии застывания в рабочей полости для получения лопатки, годной для извлечения из рабочей полости, далее извлекают указанную лопатку из рабочей полости.
2. Способ по п. 1, отличающийся тем, что включает стадию изготовления литейной формы (10, 11A, 11B) с помощью селективного плавления слоя порошкового материала для образования рабочей полости (12) в форме лопатки.
3. Способ по п. 2, отличающийся тем, что литейную форму (10) изготавливают в виде одной детали, и эту деталь разрезают, по меньшей мере, на две части (11А, 11В) литейной формы, выполненные с возможностью объединения с образованием между ними рабочей полости (12) или разъединения для извлечения лопатки (16), сформованной в указанной рабочей полости.
4. Способ по п. 2, отличающийся тем, что селективное плавление слоя порошкового материала применяют для изготовления, по меньшей мере, двух частей (11A, 11B) литейной формы, подходящих для объединения с образованием между ними рабочей полости (12) или для разъединения для извлечения лопатки (16), сформованной в указанной рабочей полости.
5. Способ по п. 1, отличающийся тем, что для образования рабочей полости (12) изготавливают модель (20) лопатки с помощью селективного плавления слоя порошкового материала, затем вокруг модели (20) лопатки заливают пасту (24) на основе полимера, создают условия для затвердевания указанной пасты, чтобы образовать блок литейной формы, далее разрезают этот блок литейной формы для получения, по меньшей мере, двух частей (21A, 21B) литейной формы, охватывающих снаружи модель (20) литейной формы, и указанные части разделяют, чтобы извлечь модель лопатки из блока литейной формы так, чтобы указанные части можно было объединить вновь для образования между ними рабочей полости в форме лопатки.
6. Способ по п. 5, отличающийся тем, что указанный блок литейной формы разрезают с помощью лазера.
7. Способ по любому из пп. 1–6, отличающийся тем, что после извлечения лопатки (16) из полости (12) литейной формы указанную лопатку высушивают.
8. Способ по п. 7, отличающийся тем, что после сушки лопатку (16) подвергают спеканию.
9. Способ по любому из пп. 1–8, отличающийся тем, что керамической основой суспензии является нитрид кремния.
10. Способ по любому из пп. 1–9, отличающийся тем, что порошок, к которому применяют процесс селективного плавления слоя порошкового материала, содержит полиамидную смолу, металл или парафин.